(57)【特許請求の範囲】
【請求項１】
プロピレン、イソブチレン、第三級ブチルアルコールまたはメチル第三級ブチルエーテルを分子状酸素により気相接触酸化し、不飽和アルデヒドおよび不飽和カルボン酸を製造する際に用いられる、少なくともモリブデン、ビスマスおよび鉄を含む触媒の製造方法であって、
触媒成分を含む粒子と、有機バインダーと、液体を混練りする工程と、
得られた混練り品を押出成形する工程を含み、
前記有機バインダーが、少なくとも、粘度（２０℃における１％水溶液または分散液の粘度）が５，０００ｍＰａ・ｓ以上２５，０００ｍＰａ・ｓ以下の高粘度有機バインダーおよび粘度（２０℃における１％水溶液または分散液の粘度）が１０ｍＰａ・ｓ以上５，０００ｍＰａ・ｓ未満の低粘度有機バインダーを含む有機バインダーであること、を特徴とする触媒の製造方法。
【請求項２】
加える液体の添加速度が、触媒成分を含む粒子１質量部あたり０．２質量部／ｍｉｎ．以下であることを特徴とする請求項１記載の触媒の製造方法。
【請求項３】
加える液体の温度が２０℃以下であることを特徴とする請求項１記載の触媒の製造方法。
【請求項４】
請求項１〜３のいずれか一項に記載の触媒の製造方法で製造した、不飽和アルデヒドおよび不飽和カルボン酸製造用の触媒。
【請求項５】
請求項４記載の触媒を用いた、プロピレン、イソブチレン、第三級ブチルアルコールまたはメチル第三級ブチルエーテルを分子状酸素により気相接触酸化する不飽和アルデヒドおよび不飽和カルボン酸の製造方法。
【発明の詳細な説明】
【技術分野】
【０００１】  本発明は、プロピレン、イソブチレン、第三級ブチルアルコール（ＴＢＡと表すことがある）、メチル第三級ブチルエーテル（ＭＴＢＥと表すことがある）を分子状酸素を用いて気相接触酸化し、不飽和アルデヒドおよび不飽和カルボン酸を製造する際に用いられる、少なくともモリブデン、ビスマスおよび鉄を含む不飽和アルデヒドおよび不飽和カルボン酸製造用の触媒、不飽和アルデヒドおよび不飽和カルボン酸製造用の触媒の製造方法、および、不飽和アルデヒドおよび不飽和カルボン酸の製造方法に関する。
【背景技術】
【０００２】  従来、プロピレン、イソブチレン、ＴＢＡまたはＭＴＢＥを気相接触酸化して不飽和アルデヒドおよび不飽和カルボン酸を製造する際に用いられる触媒やその製造方法については数多くの提案がなされている。【０００３】  このような触媒の多くは、少なくともモリブデン、ビスマスおよび鉄を含む組成を有しており、工業的にはこのような組成の成形触媒が使用される。これらはその成形方法により押出成形触媒や担持成形触媒等に分類される。通常、押出成形触媒は触媒成分を含む粒子を混練りし、押出成形する工程を経て製造される。【０００４】  特許文献１には、触媒を押出成形する際にある種のセルロース誘導体を添加する方法が開示されている。さらに、特許文献１に開示された発明においては、２％水溶液、２０℃における粘度が１，０００〜１０，０００ｃｐｓの範囲にあるものを用い、粘度が１０，０００ｃｐｓを超える場合、押出成形の成形性が悪く、成型性向上の効果がほとんどないことが開示されている。【０００５】  また、特許文献２にはヒドロキシプロピルメチルセルロースとカードランの２種類の有機バインダーを使用する押出成形触媒の製造方法が開示されており、成形助剤として用いることのできるセルロース誘導体として、２％水溶液、２０℃における粘度が１０００〜１００００ｍＰａ・ｓの範囲のものが、成形性がよいため好ましいことが開示されている。【０００６】  しかしながら、これら公知の方法で得られる触媒は、触媒活性、目的生成物選択性などの点で工業触媒としては必ずしも十分ではなく、一般に工業的見地からさらなる改良が望まれている。
【特許文献１】特開平７−１６４６４号公報
【特許文献２】特開２００２−２８２６９５号公報
【発明の開示】
【発明が解決しようとする課題】
【０００７】  本発明は、触媒活性と、不飽和アルデヒドおよび不飽和カルボン酸選択性とに優れた不飽和アルデヒドおよび不飽和カルボン酸製造用の触媒、この触媒の製造方法、および、この触媒を用いた、高活性、高選択の不飽和アルデヒドおよび不飽和カルボン酸の製造方法を提供することを目的とする。
【課題を解決するための手段】
【０００８】  本発明者らは、上記目的を達成するため、押出成形時に加える有機バインダーの粘度や添加方法、添加量等について鋭意検討を行い、驚くべきことに、互いに粘度の異なる特定の２種以上の有機バインダーを使用することで、触媒活性、選択性に優れた触媒が製造できることを見出し、本発明を完成するに至った。【０００９】  すなわち、本発明は、プロピレン、イソブチレン、ＴＢＡまたはＭＴＢＥを分子状酸素により気相接触酸化し、不飽和アルデヒドおよび不飽和カルボン酸を製造する際に用いられる、少なくともモリブデン、ビスマスおよび鉄を含む触媒の製造方法であって、
触媒成分を含む粒子と、有機バインダーと、液体を混練りする工程と、
得られた混練り品を押出成形する工程を含み、
前記有機バインダーが、少なくとも、粘度（２０℃における１％水溶液または分散液の粘度）が５，０００ｍＰａ・ｓ以上２５，０００ｍＰａ・ｓ以下の高粘度有機バインダーおよび粘度（２０℃における１％水溶液または分散液の粘度）が１０ｍＰａ・ｓ以上５，０００ｍＰａ・ｓ未満の低粘度有機バインダーを含む有機バインダーであること、を特徴とする触媒の製造方法である。【００１０】  また、本発明は、上記本発明の触媒の製造方法で製造した、不飽和アルデヒドおよび不飽和カルボン酸製造用の触媒である。【００１１】  また、本発明は、上記本発明の触媒を用いた、プロピレン、イソブチレン、ＴＢＡまたはＭＴＢＥを分子状酸素により気相接触酸化する不飽和アルデヒドおよび不飽和カルボン酸の製造方法である。
【発明の効果】
【００１２】  本発明の不飽和アルデヒドおよび不飽和カルボン酸製造用の触媒は、触媒活性、不飽和アルデヒドおよび不飽和カルボン酸選択性に優れており、この触媒を用いることで、収率よく不飽和アルデヒドおよび不飽和カルボン酸を製造することができる。
【発明を実施するための最良の形態】
【００１３】  本発明の触媒は、プロピレン、イソブチレン、ＴＢＡまたはＭＴＢＥを反応原料とし、この反応原料を分子状酸素により気相接触酸化して不飽和アルデヒドおよび不飽和カルボン酸を製造するために用いられるものである。反応原料は一種を用いても、これら二種以上を組み合わせて用いてもよい。【００１４】  ここで、不飽和アルデヒドおよび不飽和カルボン酸とは、具体的には、反応原料がプロピレンの場合にはアクロレインおよびアクリル酸を指し、それ以外の反応原料の場合にはメタクロレインおよびメタクリル酸を指す。【００１５】  本発明の触媒は、触媒成分として少なくともモリブデン、ビスマスおよび鉄を含む押出成形触媒である。触媒成分としては、他に、ケイ素、コバルト、ニッケル、クロム、鉛、マンガン、カルシウム、マグネシウム、ニオブ、銀、バリウム、スズ、タンタル、亜鉛、リン、ホウ素、硫黄、セレン、テルル、セリウム、タングステン、アンチモン、チタン、リチウム、ナトリウム、カリウム、ルビジウム、セシウム、タリウム等を含んでいてもよい。【００１６】  このような少なくともモリブデン、ビスマスおよび鉄を含む押出成形触媒は、一般に（１）触媒成分を含む粒子を製造する工程、（２）得られた触媒成分を含む粒子等を混練りする工程、（３）得られた混練り品を押出成形する工程、（４）乾燥および／または熱処理する工程を経て製造される。【００１７】  本発明において、（１）の工程は特に限定されず従来公知の種々の方法が適用できる。通常、少なくともモリブデン、ビスマス、鉄を含む水性スラリーを乾燥し、必要に応じてさらに粉砕して粒子状にする。【００１８】  少なくともモリブデン、ビスマス、鉄を含む水性スラリーを製造する方法は特に限定されず、成分の著しい偏在を伴わない限り、従来からよく知られている沈殿法、酸化物混合法等の種々の方法を用いることができる。【００１９】  水性スラリーに溶解する触媒成分の原料としては、各元素の酸化物、硫酸塩、硝酸塩、炭酸塩、水酸化物、アンモニウム塩、ハロゲン化物等を使用することができる。例えば、モリブデン原料としてはパラモリブデン酸アンモニウム、三酸化モリブデン等が挙げられる。触媒成分の原料は各元素に対して１種を用いても２種以上を組み合わせて用いてもよい。【００２０】  水性スラリーを乾燥して粒子状にする方法は特に限定されず、例えば、スプレー乾燥機を用いて乾燥する方法、スラリードライヤーを用いて乾燥する方法、ドラムドライヤーを用いて乾燥する方法、蒸発乾固して塊状の乾燥物を粉砕する方法等が適用できる。これらの中では、乾燥と同時に粒子が得られること、得られる粒子の形状が整った球形であることから、スプレー乾燥機を用いて乾燥球状粒子を得ることが好ましい。乾燥条件は乾燥方法により異なるが、スプレー乾燥機を用いる場合、入口温度は通常１００〜５００℃、出口温度は通常１００℃以上で好ましくは１０５〜２００℃である。【００２１】  このようにして得られた乾燥粒子は、触媒原料等に由来する硝酸等の塩を含んでいることがあり、これらの塩を粒子の成形後に焼成により分解すると成形品の強度が低下する恐れがある。このため、粒子は乾燥するだけでなく、この時点で焼成して焼成粒子としておくことが好ましい。焼成条件は特に限定されず、公知の焼成条件を適用することができる。通常、焼成は、酸素、空気、窒素、窒素酸化物等の存在下、２００〜６００℃の温度範囲で行われ、焼成時間は目的とする触媒によって適宜選択される。【００２２】  触媒成分を含む粒子の平均粒子直径が大きくなると、成形後の粒子間に大きな空隙、すなわち大きな細孔が形成されて選択率が向上する傾向があり、一方、小さくなると単位体積当たりの粒子同士の接触点が増加するので得られる触媒成形体の機械的強度が向上する傾向がある。これらを考慮すると、平均粒子直径は１０〜１５０μｍの範囲が好ましく、２０〜１００μｍの範囲がさらに好ましい。【００２３】  次に（２）の工程では、（１）の工程で得られた粒子、液体および有機バインダーを混合したものを混練りする。混練りに使用する装置は特に限定されず、例えば、双腕型の攪拌羽根を使用するバッチ式の混練り機、軸回転往復式やセルフクリーニング型等の連続式の混練り機等が使用できるが、混練り品の状態を確認しながら混練りを行うことができる点で、バッチ式が好ましい。また、混練りの終点は、通常目視または手触りによって判断することができる。前記粒子、液体および有機バインダーの混合方法は特に限定されない。具体的には、粒子と有機バインダーを乾式混合したものと液体とを混合する方法、液体に有機バインダーを溶解または分散させたものと粒子とを混合する方法等が例示できるが、なかでも粒子と有機バインダーを乾式混合したものと液体を混合する方法が好ましい。【００２４】  （２）の工程で用いる液体としては、水やアルコールが好ましく、このようなアルコールとしては、例えばエチルアルコール、メチルアルコール、プロピルアルコール、ブチルアルコール等の低級アルコールが挙げられる。これらの中では経済性と取り扱い性の点から、水が特に好ましい。これらの液体は１種を用いても、２種以上を組み合わせて用いてもよい。【００２５】  液体の使用量は、粒子の種類や大きさ、液体の種類等により適宜選択されるが、通常は（１）の工程で得られた乾燥粒子または焼成粒子１００質量部に対して１０〜６０質量部であり、好ましくは２０〜５０質量部である。【００２６】  （２）の工程では、粘度の異なる、少なくとも２種類の有機バインダーを含有する有機バインダーを使用する。本発明においては、有機バインダーに含まれる最も高い粘度を有する有機バインダーを高粘度有機バインダー、最も低い粘度を有する有機バインダーを低粘度有機バインダーと表す。なお、本発明において高粘度有機バインダーまたは低粘度有機バインダーの粘度は、１質量％の濃度を有する各々の有機バインダーの溶液または分散液において、２０℃の温度で測定された粘度をいい、例えば、Ｂ型粘度計等の粘度計を用いて測定することができる。バインダーの粘度は可能な限り溶液で測定するものとし、分散液での測定は前記の濃度および温度条件でバインダーが溶解しない場合に限る。その際、分散液の粘度は液相部が飽和溶液の状態で測定する。また、高分子化合物の有機バインダーの場合は、同じ名称であっても分子量の違い等により粘度が異なることがある。【００２７】  本発明において使用する高粘度有��バインダーは、５，０００ｍＰａ・ｓ以上２５，０００ｍＰａ・ｓ以下の粘度を有する。高粘度有機バインダーは、好ましくは１０，０００ｍＰａ・ｓ以上２０，０００ｍＰａ・ｓ以下の粘度を有するものである。また、本発明において使用する低粘度有機バインダーは、１０ｍＰａ・ｓ以上５，０００ｍＰａ・ｓ未満の粘度を有する。低粘度有機バインダーは、好ましくは１０ｍＰａ・ｓ以上５００ｍＰａ・ｓ以下、より好ましくは２０ｍＰａ・ｓ以上３５０ｍＰａ・ｓ以下の粘度を有するものである。【００２８】  粘度が５，０００ｍＰａ・ｓ以上２５，０００ｍＰａ・ｓ以下の高粘度有機バインダーと粘度が１０ｍＰａ・ｓ以上５，０００ｍＰａ・ｓ未満の低粘度有機バインダーとを混合して使用すると触媒の活性、選択性が向上する。【００２９】  従来、成形性が悪く、本発明のような触媒系には用いられることの無かったこれら高粘度有機バインダーを低粘度有機バインダーと混合して使用することで成形性や活性、選択性等の触媒性能が向上する理由は明らかではないが、成形性が向上するのは、高粘度の混練り品の中に、低粘度の混練り品が少量でも均一に存在することで部分的に成形圧力が低下し、成形性が向上するものと推察されている。また、触媒性能の向上については、高粘度部分と低粘度部分の成形後の乾燥時の収縮挙動が若干異なるために、乾燥時に反応に好ましい細孔が形成され、活性、選択性が向上するものと推察されている。【００３０】  また、高粘度有機バインダーを用いると、少量の有機バインダーを用いた場合においても高強度のものが得られ、有機バインダーの使用量を減らすことができ、これにより乾燥後のバインダー除去のための熱処理も簡便になる。これにより熱処理の際に触媒が還元され触媒性能が低下するという問題も大幅に改善される。【００３１】  有機バインダーの種類は特に限定されない。例えば、メチルセルロース、エチルセルロース、カルボキシルメチルセルロース、カルボキシルメチルセルロースナトリウム、ヒドロキシエチルセルロース、ヒドロキシプロピルセルロース、ヒドロキシプロピルメチルセルロース、ヒドロキシエチルメチルセルロース、ヒドロキシブチルメチルセルロース、エチルヒドロキシエチルセルロース、ヒドロキシプロピルセルロース等のセルロース誘導体、ポリビニルアルコール等の水溶性または水分散性を有する合成高分子化合物、カードラン、ラミナラン、パラミロン、カロース、パキマン、スクレログルカン等のβ−１，３−グルカンなどを挙げることができる。【００３２】  高粘度有機バインダーの種類はメチルセルロース、ヒドロキシプロピルメチルセルロース、ヒドロキシエチルメチルセルロースが特に好ましい。高粘度有機バインダーの有機バインダー全体に対する割合は９５〜５０質量％が好ましく、８５〜６５質量％が更に好ましい。高粘度有機バインダーの使用量を９５〜５０質量％とすると、成形体強度が大きくなり好ましい。【００３３】  低粘度有機バインダーの種類はメチルセルロース、ヒドロキシプロピルメチルセルロース、ヒドロキシエチルメチルセルロース、カードラン、パラミロンが特に好ましい。低粘度有機バインダーの有機バインダー全体に対する割合は５〜５０質量％が好ましく、１０〜３５質量％が更に好ましい。低粘度有機バインダーの使用量を５〜５０質量％とすると、成形性がより良好となり好ましい。【００３４】  また、本発明において成形性は、混練りの際に加える液体の温度や添加速度の影響を受けることがわかった。液温は２０℃以下が好ましく、１０℃以下がより好ましい。また、液体の添加速度は触媒成分を含む粒子１質量部に対して０．３質量部／ｍｉｎ．以下が好ましく、０．２質量部／ｍｉｎ．以下がより好ましい。【００３５】  有機バインダーは、未精製のまま用いてもよく、精製して用いてもよいが、不純物としての金属や、強熱残分は、触媒性能を低下させることがあるため、より少ない方が好ましい。【００３６】  有機バインダーの使用量は、粒子の種類や大きさ、液体の種類等により適宜選択されるが、通常は（１）の工程で得られた粒子１００質量部に対して０．０５〜１５質量部であり、好ましくは０．１〜１０質量部である。有機バインダーの添加量が多くなるほど、成形性が向上する傾向があり、少なくなるほど、成形後の熱処理等の後処理が簡単になる傾向がある。【００３７】  また、本発明においては、従来公知のシリカ、アルミナ、シリカ−アルミナ、シリコンカーバイド、チタニア、マグネシア、グラファイトやケイソウ土などの無機化合物、ガラス繊維、セラミックボールやステンレス鋼、セラミックファイバーや炭素繊維などの無機ファイバーなどの不活性担体を添加することができる。添加は、（２）の工程、混練りする際に行えばよい。【００３８】  次に、（３）の工程では、（２）の工程で得られた混練り品を押出成形する。触媒成分を含む粒子、有機バインダーおよび液体を混練後、押出成形する際には、例えばオーガー式押出成形機、ピストン式押出成形機などを用いることができる。【００３９】  押出成形による成形体の形状としては特に限定はなく、例えばリング状、円柱状、星型状などの任意の形状に成形することができる。【００４０】  次に、（４）の工程では、（３）の工程で得られた触媒成形体を乾燥、焼成して触媒（製品）を得る。【００４１】  乾燥方法は特に限定されず、例えば一般的に知られている熱風乾燥、湿度乾燥、遠赤外線乾燥またはマイクロ波乾燥などの方法を任意に用いることができる。乾燥条件は、目的とする含水率とすることができれば適宜選択することができる。【００４２】  乾燥成形品は通常焼成するが、（１）の工程で粒子を焼成している場合は省略することも可能である。焼成条件については特に限定はなく、公知の焼成条件を適用することができる。通常は２００〜６００℃の温度範囲で行われる。【００４３】  本発明の方法で製造される少なくともモリブデン、ビスマスおよび鉄を含む触媒は、下記一般式（Ｉ）で表される組成を有することが好ましい。【００４４】ＭｏａＢｉｂＦｅｃＭｄＸｅＹｆＺｇＳｉｈＯｉ      （Ｉ）
（式中、Ｍｏ、Ｂｉ、Ｆｅ、ＳｉおよびＯはそれぞれモリブデン、ビスマス、鉄、ケイ素および酸素を示し、Ｍはコバルトおよびニッケルからなる群より選ばれた少なくとも１種の元素を示し、Ｘはクロム、鉛、マンガン、カルシウム、マグネシウム、ニオブ、銀、バリウム、スズ、タンタルおよび亜鉛からなる群より選ばれた少なくとも１種の元素を示し、Ｙはリン、ホウ素、硫黄、セレン、テルル、セリウム、タングステン、アンチモンおよびチタンからなる群より選ばれた少なくとも１種の元素を示し、Ｚはリチウム、ナトリウム、カリウム、ルビジウム、セシウムおよびタリウムよりなる群より選ばれた少なくとも１種の元素を示す。また、ａ、ｂ、ｃ、ｄ、ｅ、ｆ、ｇ、ｈおよびｉは各元素の原子比を表し、ａ＝１２の時ｂ＝０．０１〜３、ｃ＝０．０１〜５、ｄ＝１〜１２、ｅ＝０〜８、ｆ＝０〜５、ｇ＝０．００１〜２、ｈ＝０〜２０であり、ｉは前記各成分の原子価を満足するのに必要な酸素原子比である。）【００４５】  本発明の不飽和アルデヒドおよび不飽和カルボン酸の製造方法では、本発明の方法で製造した触媒の存在下に、反応原料であるプロピレン、イソブチレン、ＴＢＡまたはＭＴＢＥを分子状酸素により気相接触酸化する。反応は、通常、固定床で行う。また触媒は１層でもよいし２層以上でもよい。【００４６】  原料ガス中の反応原料であるプロピレン、イソブチレン、ＴＢＡまたはＭＴＢＥの濃度は、広い範囲で変えることができる。通常、原料ガス中の反応原料の濃度は、１〜２０容量％とするのが好ましい。【００４７】  分子状酸素源としては空気を用いることが経済的であるが、必要ならば純酸素で富化した空気等も用いうる。原料ガス中の反応原料と酸素のモル比（容量比）は１：０．５〜１：３の範囲が好ましい。【００４８】  原料ガスは反応原料と分子状酸素以外に水を含んでいることが好ましい。原料ガス中の水の濃度は、１〜４５容量％が好ましい。水は、また、窒素、二酸化炭素等の不活性ガスで希釈して用いることが好ましい。【００４９】  反応圧力は常圧（大気圧）から数１００ｋＰａまでが好ましい。反応温度は通常２００〜４５０℃の範囲で選ぶことができるが、特に２５０〜４００℃の範囲が好ましい。接触時間は１．５〜１５秒が好ましい。
【実施例】
【００５０】  以下、実施例および比較例により本発明を具体的に説明する。【００５１】  実施例および比較例中の「部」は質量部であり、混練りにはバッチ式の双腕型の攪拌羽根を備えた混練り機を使用した。また、原料ガスおよび反応ガスは、ガスクロマトグラフィーにより分析した。触媒組成は触媒原料の仕込み量から求めた。【００５２】  実施例および比較例のプロピレン、イソブチレン、ＴＢＡまたはＭＴＢＥの反応率（以下、反応率という）、生成する不飽和アルデヒドまたは不飽和カルボン酸の選択率は次式により算出した。【００５３】  反応率（％）＝Ａ／Ｂ×１００
不飽和アルデヒドの選択率（％）＝Ｃ／Ａ×１００
不飽和カルボン酸の選択率（％）＝Ｄ／Ａ×１００
ここで、Ａは、反応したプロピレン、イソブチレン、ＴＢＡまたはＭＴＢＥのモル数、Ｂは、供給したプロピレン、イソブチレン、ＴＢＡまたはＭＴＢＥのモル数、Ｃは、生成した不飽和アルデヒドのモル数、Ｄは、生成した不飽和カルボン酸のモル数である。【００５４】  また、有機バインダーの粘度は、２０℃の、有機バインダーの１％水溶液または分散液を用いて、Ｂ型粘度計により測定した。有機バインダーの水溶液または分散液は、ダマにならないよう、熱水法等を用いて調製した。【００５５】  ［実施例１］
純水１０００部にパラモリブデン酸アンモニウム５００部、パラタングステン酸アンモニウム６．２部、硝酸カリウム１．４部、三酸化アンチモン２７．５部および三酸化ビスマス４９．５部を加え加熱攪拌した（Ａ液）。別に純水１０００部に硝酸第二鉄１１４．４部、硝酸コバルト２８１．６部および硝酸亜鉛４２．１部を順次加え溶解した（Ｂ液）。Ａ液にＢ液を加えて水性スラリーとした後、この水性スラリーをスプレー乾燥機を用いて平均粒径６０μｍの乾燥球状粒子とした。この乾燥球状粒子を３００℃で１時間焼成を行い、触媒焼成物とした。【００５６】  このようにして得られた触媒焼成物５００部に対して、粘度（１％水溶液、２０℃における粘度）が１６０００ｍＰａ・ｓであるヒドロキシプロピルメチルセルロース１５部および粘度（１％水溶液、２０℃における粘度）が４０ｍＰａ・ｓであるヒドロキシプロピルメチルセルロース１０部を加え、乾式混合した。ここに温度が５℃である純水１９０部を２５部／ｍｉｎ．（触媒焼成物１部あたり０．０５部／ｍｉｎ．）の速度で混合し、混練り機で粘土状物質になるまで混合（混練り）した後、オーガー式押出し成形機を用いて押し出し成形し、外径５ｍｍ、内径２ｍｍ、平均長さ５ｍｍの触媒成形体を得た。【００５７】  次いで、得られた触媒成形体を１１０℃熱風乾燥機を用いて乾燥を行い、触媒成形体の乾燥品を得た。そして、この触媒成形体を５１０℃で３時間再度焼成を行い、触媒成形体の最終焼成品を得た。【００５８】  得られた触媒成形体の酸素以外の元素の組成（以下同じ）は、
Ｍｏ１２Ｗ０．１Ｂｉ０．９Ｆｅ１．２Ｓｂ０．８Ｃｏ４．１Ｚｎ０．６Ｋ０．０６
であった。【００５９】  この触媒成形体をステンレス製反応管に充填し、プロピレン５容量％、酸素１２容量％、水蒸気１０容量％および窒素７３容量％の原料ガスを用い、常圧下、接触時間３．６秒、反応温度３１０℃で反応させた。その結果は、プロピレンの反応率９９．０％、アクロレインの選択率９１．１％、アクリル酸の選択率６．５％であった。【００６０】  ［実施例２］
実施例１において、粘度（１％水溶液、２０℃における粘度）が４０ｍＰａ・ｓであるヒドロキシプロピルメチルセルロース１０部の代わりに、粘度（１％水溶液、２０℃における粘度）が３５ｍＰａ・ｓのカードラン１０部を使用した以外は、実施例１と同様に触媒成形体を製造し、反応を行った。その反応結果は、プロピレンの反応率９９．０％、アクロレインの選択率９１．１％、アクリル酸の選択率６．６％であった。【００６１】  ［実施例３］
実施例１において、粘度（１％水溶液、２０℃における粘度）が１６０００ｍＰａ・ｓであるヒドロキシプロピルメチルセルロース１５部の代わりに、粘度（１％水溶液、２０℃における粘度）が９０００ｍＰａ・ｓであるメチルセルロース１５部、および粘度（１％水溶液、２０℃における粘度）が４０ｍＰａ・ｓであるヒドロキシプロピルメチルセルロース１０部の代わりに、粘度（１％水溶液、２０℃における粘度）が６０ｍＰａ・ｓであるカードラン１０部を使用した以外は、実施例１と同様に触媒成形体を製造し、反応を行った。その反応結果は、プロピレンの反応率９８．９％、アクロレインの選択率９０．９％、アクリル酸の選択率６．４％であった。【００６２】  ［実施例４］
実施例１において、粘度（１％水溶液、２０℃における粘度）が１６０００ｍＰａ・ｓであるヒドロキシプロピルメチルセルロース１５部の代わりに、粘度（１％水溶液、２０℃における粘度）が１６０００ｍＰａ・ｓであるヒドロキシプロピルメチルセルロースを４０部、および粘度（１％水溶液、２０℃における粘度）が４０ｍＰａ・ｓであるヒドロキシプロピルメチルセルロース１０部の代わりに、粘度（１％水溶液、２０℃における粘度）が４０ｍＰａ・ｓであるカードランを２０部を使用した以外は、実施例１と同様に触媒成形体を製造し、反応を行った。その反応結果は、プロピレンの反応率９８．８％、アクロレインの選択率９０．８％、アクリル酸の選択率６．４％であった。【００６３】  ［実施例５］
実施例２において、２種類の有機バインダーを１９０部の熱水に均一分散させて得られた分散液を５℃に冷却したものを２５部／ｍｉｎ．（触媒焼成物１部あたり０．０５部／ｍｉｎ．）の速度で触媒焼成物５００部に添加したものを混練りした以外は、実施例２と同様に触媒成形体を製造し、反応を行った。その反応結果は、プロピレンの反応率９８．９％、アクロレインの選択率９１．０％、アクリル酸の選択率６．４％であった。【００６４】  （比較例１）
実施例３において、粘度（１％水溶液、２０℃における粘度）が９０００ｍＰａ・ｓであるメチルセルロース１５部および粘度（１％水溶液、２０℃における粘度）が６０ｍＰａ・ｓであるカードラン１０部の代わりに、粘度（１％水溶液、２０℃における粘度）が６０ｍＰａ・ｓであるカードラン２５部を使用した以外は、実施例３と同様に触媒成形体を製造し、反応を行った。その反応結果は、プロピレンの反応率９８．８％、アクロレインの選択率９０．３％、アクリル酸の選択率６．２％であった。また、得られた触媒の強度は実施例３に比べて低下した。【００６５】  （比較例２）
実施例３において、粘度（１％水溶液、２０℃における粘度）が９０００ｍＰａ・ｓであるメチルセルロース１５部および粘度（１％水溶液、２０℃における粘度）が６０ｍＰａ・ｓであるカードラン１０部の代わりに、粘度（１％水溶液、２０℃における粘度）が９０００ｍＰａ・ｓであるメチルセルロース２５部を使用した以外は、実施例３と同様に触媒成形体を製造し、反応を行った。その反応結果は、プロピレンの反応率９８．７％、アクロレインの選択率９０．４％、アクリル酸の選択率６．３％であった。【００６６】  （比較例３）
実施例１において、粘度（１％水溶液、２０℃における粘度）が１６０００ｍＰａ・ｓであるヒドロキシプロピルメチルセルロース１５部および粘度（１％水溶液、２０℃における粘度）が４０ｍＰａ・ｓであるヒドロキシプロピルメチルセルロース１０部の代わりに、粘度（１％水溶液、２０℃における粘度）が４０ｍＰａ・ｓであるヒドロキシプロピルメチルセルロース２５部を使用した以外は、実施例１と同様に触媒成形体を製造し、反応を行った。その反応結果は、プロピレンの反応率９８．９％、アクロレインの選択率９０．３％、アクリル酸の選択率６．１％であった。また、得られた触媒の強度は実施例１に比べて低下した。【００６７】  （比較例４）
実施例１において、粘度（１％水溶液、２０℃における粘度）が１６０００ｍＰａ・ｓであるヒドロキシプロピルメチルセルロース１５部および粘度（１％水溶液、２０℃における粘度）が４０ｍＰａ・ｓであるヒドロキシプロピルメチルセルロース１０部の代わりに、粘度（１％水溶液、２０℃における粘度）が１６０００ｍＰａ・ｓであるヒドロキシプロピルメチルセルロース２５部を使用した以外は、実施例１と同様に触媒成形体を製造し、反応を行った。成形性が非常に悪く、成形品歩留まりが著しく低下した。その反応結果は、プロピレンの反応率９８．９％、アクロレインの選択率９０．４％、アクリル酸の選択率６．２％であった。【００６８】  ［実施例６］
純水１０００部に、パラモリブデン酸アンモニウム５００部、パラタングステン酸アンモニウム６．２部、硝酸セシウム２３．０部、三酸化アンチモン２４．０部および三酸化ビスマス３３．０部を加え、加熱攪拌した（Ａ液）。別に純水１０００部に、硝酸第二鉄２０９．８部、硝酸ニッケル７５．５部、硝酸コバルト４５３．３部、硝酸鉛３１．３部および８５％リン酸２．８部を順次加え、溶解した（Ｂ液）。Ａ液にＢ液を加えて水性スラリーとした後、この水性スラリーをスプレー乾燥機を用いて平均粒径６０μｍの乾燥球状粒子とした【００６９】  そしてこの乾燥球状粒子を３００℃で１時間、５１０℃で３時間焼成を行い、触媒焼成物とした。【００７０】  このようにして得られた触媒焼成物５００部に対して、粘度（１％水溶液、２０℃における粘度）が１５０００ｍＰａ・ｓであるヒドロキシプロピルメチルセルロース２０部および粘度（１％分散液、２０℃における粘度）が４０ｍＰａ・ｓであるカードラン５部を加え、乾式混合した。ここに温度が５℃である純水１９０部を２５部／ｍｉｎ．（触媒焼成物１部に対して０．０５部／ｍｉｎ．）の速度で混合し、混練り機で粘土状物質になるまで混合（混練り）した後、ピストン式押出し成形機を用いて押し出し成形し、外径５ｍｍ、内径２ｍｍ、平均長さ５ｍｍの触媒成形体を得た。【００７１】  次いで、得られた触媒成形体を１１０℃熱風乾燥機を用いて乾燥を行い、触媒成形体の乾燥品を得た。そしてこの触媒成形体を４００℃で３時間再度焼成を行い、触媒成形体の最終焼成品を得た。【００７２】  得られた触媒成形体の最終焼成品の元素の組成は、
Ｍｏ１２Ｗ０．１Ｂｉ０．６Ｆｅ２．２Ｓｂ０．７Ｎｉ１．１Ｃｏ６．６Ｐｂ０．４Ｐ０．１Ｃｓ０．５
であった。【００７３】  この触媒成形体をステンレス製反応管に充填し、イソブチレン５容量％、酸素１２容量％、水蒸気１０容量％および窒素７３容量％の原料ガスを用い、常圧下、接触時間３．６秒、反応温度３４０℃で反応させた。その反応結果は、イソブチレンの反応率９８．０％、メタクロレインの選択率８９．９％、メタクリル酸の選択率４．０％であった。【００７４】  ［実施例７］
実施例６おいて、純水を１７５部／ｍｉｎ．（触媒焼成物１部に対して０．３５部／ｍｉｎ．）の速度で加えた以外は、実施例６と同様に触媒成形体を製造し、反応を行った。実施例６に比べやや成形性が悪く、製品歩留まりがやや低下した。その反応結果は、イソブチレンの反応率９７．９％、メタクロレインの選択率８９．９％、メタクリル酸の選択率３．９％であった。【００７５】  ［実施例８］
実施例６おいて、純水の温度を２６℃とした以外は、実施例６と同様に触媒成形体を製造し、反応を行った。実施例６に比べやや成形性が悪く、製品歩留まりがやや低下した。その反応結果は、イソブチレンの反応率９７．８％、メタクロレインの選択率８９．８％、メタクリル酸の選択率３．９％であった。【００７６】  （比較例５）
実施例６おいて、粘度（１％水溶液、２０℃における粘度）が１５０００ｍＰａ・ｓであるヒドロキシプロピルメチルセルロース２０部および粘度（１％分散液、２０℃における粘度）が４０ｍＰａ・ｓであるカードラン５部の代わりに、粘度（１％水溶液、２０℃における粘度）が４０ｍＰａ・ｓであるカードラン２５部を使用した以外は、実施例６と同様に触媒成形体を製造し、反応を行った。その反応結果は、イソブチレンの反応率９７．５％、メタクロレインの選択率８９．５％、メタクリル酸の選択率３．５％であった。また、得られた触媒の強度は実施例６に比べ低下していた。【００７７】  （比較例６）
実施例６おいて、粘度（１％水溶液、２０℃における粘度）が１５０００ｍＰａ・ｓであるヒドロキシプロピルメチルセルロース２０部および粘度（１％分散液、２０℃における粘度）が４０ｍＰａ・ｓであるカードラン５部の代わりに、粘度（１％水溶液、２０℃における粘度）が１５０００ｍＰａ・ｓであるヒドロキシプロピルメチルセルロース２５部を使用した以外は、実施例６と同様に触媒成形体を製造し、反応を行った。その反応結果は、イソブチレンの反応率９７．６％、メタクロレインの選択率８９．６％、メタクリル酸の選択率３．５％であった。【００７８】  （比較例７）
実施例６おいて、粘度（１％水溶液、２０℃における粘度）が１５０００ｍＰａ・ｓであるヒドロキシプロピルメチルセルロース２０部の代わりに、粘度（１％水溶液、２０℃における粘度）が１６００ｍＰａ・ｓであるヒドロキシプロピルメチルセルロース２０部を使用した以外は、実施例６と同様に触媒成形体を製造し、反応を行った。その反応結果は、イソブチレンの反応率９７．６％、メタクロレインの選択率８９．７％、メタクリル酸の選択率３．５％であった。また、得られた触媒の強度は実施例６に比べ低下していた。
【産業上の利用可能性】
【００７９】  本発明の触媒の製造方法により、触媒活性、不飽和アルデヒドおよび不飽和カルボン酸の選択性に優れた触媒を製造することができ、本発明の触媒により、収率よく不飽和アルデヒドおよび不飽和カルボン酸を製造することができる。